СОСТАВ ДЛЯ ОТДЕЛКИ
FINISHING COMPOSITION

Изобретение относится к составам, применяемых для отделки бетонных и штукатурных поверхностей.
Известны составы, содержащие 50%-ное известковое тесто, минеральную добавку, пигмент и воду (П.Н.Клочанов, А.Е.Суржаненко, И.Ш.Эйдинов. Рецептурно-технологический справочник по отделочных работам. - М.: Стройиздат, 1973).
4
4
Наиболее близким по технической сущности и достигаемому результату является состав, включающий портландцемент, песок, протеинсодержащую пенообразующую добавку, модифицированную комплексным модификатором М-3, воду, золь ортокремневой кислоты HSiOс рН 3,1-4,0, железосинеродистый калий (патент 2270823).
Недостатком указанных композиций является недостаточная водоудерживающая способность.
Задачей изобретения является устранение указанного недостатка.
4
4
2
4
3
Поставленная задача решается тем, что состав, включающий известь-пушонку, наполнитель, 2%-ный золь ортокремневой кислоты HSiOс рН 3-4, модифицированный желатиной, добавку, содержит в качестве добавки сульфат алюминия Al(SO), а в качестве наполнителя цветной песок при следующем соотношении компонентов, мас.%:
Известь-пушонка
14,1-18,3
2%-ный Золь
ортокремневой кислоты
H<sub>4</sub>SiO<sub>4 </sub>c pH=3-4
7,8-16,1
4,8%-ный Раствор
желатина
0,37-1,29
5%-ный Раствор
сульфата алюминия
Al<sub>2</sub>(SO<sub>4</sub>)<sub>3</sub>
0,18-0,64
Наполнитель
64-72,87
Вода
1,45-3,1
3
Наполнитель представляет собой смесь песка и глины, имеющую красно-коричневый цвет. Содержание пигмента в песке 97 кг/м. Фракция песка 0,14-2,5.
2
3
2
3
4
4
2
4
3
3
Приготовление состава для отделки осуществляют следующим образом. Известь-пушонку перемешивают с наполнителем. Раствор натриевого жидкого стекла NaSiO с плотностью 1,46 г/см по ГОСТ 13078-81 разводят водой, получая 11,8%-ный раствор NaSiO. Полученный раствор жидкого стекла пропускают через катионитовую колонку, получая 2% золь ортокремневой кислоты HSiO с рН 3,0-4,0. 2%-ный золь ортокремневой кислоты совмещают с раствором желатины, перемешивают, добавляют 4,8%-ный раствор сульфата алюминия Al(SO) и добавляют в смесь извести-пушонки с наполнителем, после перемешивания добавляют оставшееся количество воды и перемешивают до получения однородной массы.
Конкретные примеры составов и их свойства приведены в табл.1, 2.
Таблица 1
Наименование ингредиентов
Составы, маc.%
I
II
III
IV
V
прототип
Известь-пушонка
18,1
17,9
14,1
14,0
19,0
-
Наполнитель
69,09
64
72,87
73
59,8
-
2%-ный Золь ортокремневой кислоты с рН 3,0-4,0
7,8
16,1
9,03
10,13
17
0,025
4,8%-ный Раствор желатины
1,29
0,37
1,0
1,3
0,3
5%-ный Раствор сульфата алюминия Al<sub>2</sub>(SO<sub>4</sub>)<sub>3</sub>
0,64
0,18
0,5
0,17
0,7
Вода
3,1
1,45
2,5
1,4
3,2
16,040
Портландцемент
-
-
-
-
-
41,008
Песок
40,5
Железосинеродистый калий
-
-
-
-
-
0,063
Протеиносодержащая пенообразующая добавка модифицированная
-
-
-
-
-
2,37
Таблица 2
Наименование показателей
Составы по примерам
I
II
III
IV
V
прототип
Адгезия, МПа
1,5
1,5
1,4
1,1
1,2
1,5
Водоудерживающая способность ,%
98,3
98,1
97,9
96,2
96,4
96,1
Удобонаносимость
хор
хор
хор
хор
неуд
хор
Предельное напряжение сдвига, МПа
0,0062
0,008
0,008
0,07
0,01
0,06